(57)【要約】  式（Ｉ）および（ＩＩ）のビスアセナフトピラジノキノキサリン誘導体群が開示される。これらの化合物は、液晶系を形成することができ、該液晶系は望ましい光学特性を有する光学的に異法性または等方性のフィルムを作製し得る。（Ｉ），（ＩＩ）において、Ｒ１、Ｒ２、Ｒ３、Ｒ４、Ｒ５およびＲ６は、それぞれ独立に−Ｈ、−ＳＯ３Ｍ、−ＯＨ、−ＮＨ２、−Ｃｌ、−Ｂｒ、−Ｉ、−ＮＯ２、−Ｆ、−ＣＦ３、−ＣＮ、−ＣＯＯＨ、−ＣＯＮＨ２、アルキル、アリール、アルキニル、アルケニル、アルコキシル、アルキルアミノ、フェノキシル、およびフェニルアミノ基から選択され、Ｍは１以上の対イオンであり、ｊは化合物に結合する対イオンの数であり、ｎは１〜５の範囲の整数である。【化１】2011519355.tif 000014【選択図】なし
2011519355.tif 000002
【特許請求の範囲】
【請求項１】
下記構造式（Ｉ）または（ＩＩ）を有する化合物。
【化１】
2011519355.tif 000013
ここで、Ｒ１、Ｒ２、Ｒ３、Ｒ４、Ｒ５およびＲ６は、それぞれ独立に−Ｈ、−ＳＯ３Ｍ、−ＯＨ、−ＮＨ２、−Ｃｌ、−Ｂｒ、−Ｉ、−ＮＯ２、−Ｆ、−ＣＦ３、−ＣＮ、−ＣＯＯＨ、−ＣＯＮＨ２、アルキル、アリール、アルキニル、アルケニル、アルコキシル、アルキルアミノ、フェノキシル、およびフェニルアミノ基から選択され、Ｍは１以上の対イオンであり、ｊは化合物に結合する対イオンの数であり、ｎは１〜５の範囲の整数である。
【請求項２】
Ｒ１、Ｒ２、Ｒ３、Ｒ４、Ｒ５およびＲ６が−Ｈであり、ｎが１〜４の範囲の整数である、請求項１に記載の化合物。
【請求項３】
Ｍが、以下の陽イオン、すなわち、Ｈ＋、ＮＨ４＋、Ｋ＋、Ｌｉ＋、Ｎａ＋、Ｃｓ＋、Ｃａ＋＋、Ｓｒ＋＋、Ｍｇ＋＋、Ｂａ＋＋、Ｃｏ＋＋、Ｍｎ＋＋、Ｚｎ＋＋、Ｃｕ＋＋、Ｐｂ＋＋、Ｆｅ＋＋、Ｎｉ＋＋、Ａｌ３＋、Ｃｅ３＋、Ｌａ３＋、およびこれらの組み合わせから選択される、請求項１〜２のいずれかに記載の化合物。
【請求項４】
前記１以上の対イオンが少なくとも２つの分子に共有されている請求項１〜３のいずれかに記載の化合物。
【請求項５】
化合物が安定なリオトロピック液晶系を形成し得る、請求項１〜４のいずれかに記載の化合物。
【請求項６】
化合物が光学等方性または異方性のフィルムを形成し得る、請求項１〜５のいずれかに記載の化合物。
【請求項７】
化合物が少なくとも部分的に結晶性のフィルムを形成し得る、請求項１〜５のいずれかに記載の化合物。
【請求項８】
請求項１〜７のいずれかに記載の化合物の少なくとも１種を含むリオトロピック液晶系。
【請求項９】
前記リオトロピック液晶系が水系である、請求項８に記載のリオトロピック液晶系。
【請求項１０】
前記リオトロピック液晶系が、水および水と混和性の有機溶媒の混合物を含む、請求項８〜９のいずれかに記載のリオトロピック液晶系。
【請求項１１】
リオトロピック液晶系における前記少なくとも１種の化合物の濃度が、リオトロピック液晶系の重量に対して約５％〜約５０％の範囲である、請求項８〜１０のいずれかに記載のリオトロピック液晶系。
【請求項１２】
さらに１種以上の界面活性剤を、リオトロピック液晶系の重量に対して約５％以内で含有する、請求項８〜１１のいずれかに記載のリオトロピック液晶系。
【請求項１３】
さらに１種以上の可塑剤を、リオトロピック液晶系の重量に対して約５％以内で含有する、請求項８〜１２のいずれかに記載のリオトロピック液晶系。
【請求項１４】
化学式（Ｉ）から選択され、リオトロピック液晶系の重量に対して約５％〜約５０％の濃度を有する第１の化合物、および
化学式（ＩＩ）から選択され、リオトロピック液晶系の重量に対して約５％〜約５０％の濃度を有する第２の化合物をさらに有する、請求項８に記載のリオトロピック液晶系。
【請求項１５】
さらに少なくとも１種の水溶性有機染料を含有し、前記少なくとも１種の水溶性有機染料がリオトロピック液晶系の形成に関与し得るものである、請求項８〜１４のいずれかに記載のリオトロピック液晶系。
【請求項１６】
請求項１に記載の化合物の少なくとも１種を含む光学異方性フィルム。
【請求項１７】
前記フィルムが少なくとも１種のリオトロピック色素化合物を含むリオトロピック液晶系を基板上に堆積することにより形成される、請求項１６に記載の光学異方性フィルム。
【請求項１８】
前記フィルムが少なくとも部分的に結晶性である、請求項１６〜１７のいずれかに記載の光学異方性フィルム。
【請求項１９】
さらに少なくとも１種の水溶性有機染料を含む請求項１６〜１８のいずれかに記載の光学異方性フィルム。
【請求項２０】
前記フィルムが偏光子である、請求項１６〜１９のいずれかに記載の光学異方性フィルム。
【請求項２１】
前記フィルムが位相差フィルムである、請求項１６〜２０のいずれかに記載の光学異方性フィルム。
【請求項２２】
少なくとも１つのＥ型偏光子を有する液晶表示装置であって、前記Ｅ型偏光子は請求項１６〜２１のいずれかに記載の光学異方性フィルムの少なくとも１つと基板とを備える液晶表示装置。
【請求項２３】
請求項１〜７のいずれかに記載の化合物の少なくとも１種を含むリオトロピック液晶系を基板上に塗布する工程であり、リオトロピック液晶系が液晶メソ相の複数を含む工程、および
液晶メソ相の複数を配向する工程、を有する、
光学異方性フィルムを形成する方法。
【請求項２４】
前記液晶メソ相の複数を配向する工程は液晶系を一方向に拡げることを特徴とする、請求項２３に記載の方法。
【請求項２５】
前記基板上のリオトロピック液晶系を乾燥する工程をさらに有する、請求項２３〜２４のいずれかに記載の方法。
【請求項２６】
化学式（Ｉ）および／または化学式（ＩＩ）から選択される化合物の少なくとも１種を水または水と有機溶媒との混合物中で混合することにより、前記リオトロピック液晶系を形成する工程をさらに有する、請求項２３〜２５のいずれかに記載の方法。 
【発明の詳細な説明】
【技術分野】
【０００１】
本発明は、概して、有機化学および光学異方性コーティングの分野に関する。より詳細には、本発明は、ヘテロ環状スルホ誘導体化合物に基づくリオトロピック液晶系、およびこれらの化合物に基づく光学異方性コーティング物の製造方法に関する。
【背景技術】
【０００２】
より多くの光学要素が、正確に制御可能な特定の性質を有する新材料に基づくようになっている。特に、近年の視覚ディスプレイシステムにおいては、特定の装置の要件に合うように最適化し得る光学的および他の特性の組み合わせを有する光学異方性のフィルムが重要となっている。
【０００３】
液晶表示装置（ＬＣＤ）の需要の高まりによって多様な液晶（ＬＣ）化合物の研究が動機づけられている。過去の研究は機械的な力によって配向して異方性フィルムとなるサーモトロピック液晶に焦点を合わせていた。しかしながら、サーモトロピック液晶フィルムにおける強制的な分子の配向は、力が取り除かれると消えてしまう傾向がある。対照的に、リオトロピック液晶（ＬＬＣ）フィルムは、機械的な力が取り除かれた後でも、二色性の配向を保持することができる。適切な材料はＬＣメソ相を形成し得る材料を含み、配向することによって異方性フィルムを形成する。
【０００４】
様々な高分子材料が光学異方性のフィルムの製造に使用されている。このような材料に基づくフィルムは、一軸延伸により光学異方性が付与され、有機染料あるいはヨウ素で修飾される場合がある。多くの応用例において、ベースポリマーはポリビニルアルコール（ＰＶＡ）である。非特許文献１を参照。しかしながら、ＰＶＡ系フィルムは耐熱性が低く、その応用が制限される場合がある。そのため、この分野において改善された特性を有する光学異方性フィルムを作製するための新たな物質および方法の開発が進んでいる。特に、新たな材料は、より簡単に合成され、かつ高い耐熱性と改善された光学特性を有するフィルム形成の再現可能性を有するべきである。
【０００５】
近年、様々な波長領域における改良された選択性で特徴づけられる高い光学異方性を有するフィルムの需要が高まっている。赤外（ＩＲ）から紫外（ＵＶ）までの広いスペクトル領域の異なる場所に吸収極大を有するフィルムが非常に望ましい。有機二色性分子は超分子複合体に凝集することが知られており、この複合体は一般に柱形状である。この柱状の複合体がメソ相の基本構造単位を形成し、メソ相が配向することによって強い二色性を有する異方性フィルムが形成され得る。異方性材料は、例えば特許文献１、特許文献２、および特許文献３のように水溶性有機染料に基づいて合成されている。これらは多数の応用において利点を有しているが、化合物の吸収特性のために、透明複屈折フィルムの形成への応用は制限されている。
【０００６】
また、現在利用可能なフィルム塗布技術は、例えば、染料濃度、フィルム形成温度等のようなプロセス・パラメータを徹底的に選択し、かつフィルム形成中にそのパラメータに厳格に従うことを必要とする。しかしながら、全てのフィルム形成条件を正確に制御したとしても、依然、配向不良ゾーンおよび／またはミクロ欠陥が生じるために、コーティング秩序の局所的なランダム変化が発生し得る。これは、基板上に塗布したＬＬＣ系（すなわち、ＬＬＣ溶液）から溶媒を除去する過程でのミクロ結晶化およびマクロ結晶化プロセスに起因するものかもしれない。さらに、現在利用可能な染料を用いてコーティング膜を形成すると厚みが不均一となる可能性が依然として高く、ひいては、目的とするフィルムパラメーターの再現性が低下する。
【先行技術文献】
【特許文献】
【０００７】
【特許文献１】米国特許第５，７３９，２９６号
【特許文献２】米国特許第６，１７４，３９４号
【特許文献３】欧州特許第０９６１１３８号
【非特許文献】
【０００８】
【非特許文献１】B. Bahadur 編, Liquid Crystals: Applications and Uses, World Scientific, Singapore-N.Y., 第1巻, 101頁, (１９９０年).
【発明の概要】
【発明が解決しようとする課題】
【０００９】
したがって、光学的に異方性であって、機能する領域、特に可視領域において十分に無色透明であるフィルムに対する普遍的な要求がある。本開示は、安定なＬＬＣメソ相および信頼性のある透明光学フィルムを形成し得る新規な化合物群を説明するものである。
【課題を解決するための手段】
【００１０】
一実施形態は、下記構造式（Ｉ）または（ＩＩ）を有する化合物を提供する。
【化１】
2011519355.tif 000003
ここで、Ｒ１、Ｒ２、Ｒ３、Ｒ４、Ｒ５およびＲ６は、それぞれ独立に−Ｈ、−ＳＯ３Ｍ、−ＯＨ、−ＮＨ２、−Ｃｌ、−Ｂｒ、−Ｉ、−ＮＯ２、−Ｆ、−ＣＦ３、−ＣＮ、−ＣＯＯＨ、−ＣＯＮＨ２、Ｃ１−３０アルキル、Ｃ６−３０アリール、Ｃ２−３０アルキニル、Ｃ２−３０アルケニル、Ｃ１−３０アルコキシル、Ｃ１−３０アルキルアミノ、フェノキシル、およびフェニルアミノ基から選択され、Ｍは１以上の対イオンであり、ｊは化合物に結合する対イオンの数であり、ｎは１〜５の範囲の整数である。
【００１１】
一実施形態は、構造式（Ｉ）または（ＩＩ）から選択される構造式を有する化合物の１以上を含むリオトロピック液晶系を提供する。
【００１２】
一実施形態は、構造式（Ｉ）または（ＩＩ）から選択される構造式を有する化合物の１以上を含む光学異方性フィルムを提供する。他の一実施形態は、少なくとも１つのＥ型偏光子を備え、前記少なくとも１つのＥ型偏光子が１つ以上の上記光学異方性フィルムを含む液晶表示装置を提供する。
【００１３】
一実施形態は、構造式（Ｉ）または（ＩＩ）から選択される構造式を有する化合物の少なくとも１種を含むリオトロピック液晶系を基板上に塗布する工程を有し、該リオトロピック液晶系が複数の液晶メソ相を有し、前記複数の液晶系を配向する工程を有する、光学異方性フィルムを形成する方法を提供する。
【００１４】
これらの形態、および他の形態は、以下でより詳細に説明される。
【発明を実施するための形態】
【００１５】
用語「誘導体」は、化合物の構成原子のいずれかが他の原子あるいは原子団によって置換されることによって作り出される化合物を表す。
【００１６】
用語「スルホ誘導体」は、１以上のスルホ基置換の存在を表す。
【００１７】
用語「スルホ」は、ＳＯ３−またはＳＯ３Ｈ置換を表す。
【００１８】
用語「ビスアセナフトピラジノキノキサリン」は、構造（Ａ）を表す。
【化２】
2011519355.tif 000004
【００１９】
ここでは、安定な液晶を形成し得るリオトロピック色素化合物、および該化合物を合成する方法が開示される。ここに開示されるリオトロピック色素化合物は、一般に発色団と称される場合がある。また、溶媒とここに開示されるリオトロピック色素化合物の１種以上とを含むＬＬＣ系が提供される。さらに、これらの系および化合物による、等方性、異方性、あるいは少なくとも部分的に結晶性のフィルム、および該フィルムの製造方法が提供される。ここに開示された実施形態のフィルムは、優れた光学特性および作業特性を有する。
【００２０】
ＬＬＣ系を形成し得る二色性染料を用いることで、高い光学異方性を有するフィルムが得られうる。光学異方性フィルムは、ガラス、プラスチック、あるいはその他の基板材料上に形成し得る。このようなフィルムは、Ｅ型偏光子の特性を示すが、これは超分子化合物の特異的な光学吸収に関連している。また、このようなフィルムは、吸収がわずかであるスペクトル領域において、位相差板（換言すれば位相シフト手段）として作用する。これらの異方性フィルムの位相遅延特性は、複屈折、すなわち基板上でのＬＬＣ系の塗布方向とそれと垂直な方向で測定された屈折率の差に関連している。強い（望ましくは光に対して変色しない）染料分子によるＬＬＣ系から形成された好ましいＬＬＣフィルムは、高い熱安定性と高い耐退色性で特徴づけられる。
【００２１】
このようなフィルムの作製方法は、それらの高い結晶性も含めてＰＣＴ国際公開ＷＯ０２／０６３,６６０に開示されている。このＬＬＣ系を用いて得られた異方性フィルムは、優れた光学特性を有し、かつ偏光子としての優れた特性を有する。
【００２２】
ここに開示の本実施形態は、水溶性のビスアセナフトピラジノキノキサリン誘導体、ならびにこれらの化合物に基づく異方性薄膜および光学要素の作製方法を提供する。また、本実施形態は、安定なＬＬＣメソ相を形成し得るビスアセナフトピラジノキノキサリン誘導体の合成方法をも提供する。また、これらの化合物に基づく異方性かつ少なくとも部分的に結晶性のフィルムの製造方法も提供される。これらのフィルムは非常に望ましい光学特性および作業特性を有する。
【００２３】
＜ビスアセナフトヒラジノキノキサリン誘導体＞
いくつかの実施形態が、ＬＬＣ系および異方性フィルムの作製に有用な新規化合物群を提供する。これらの化合物は、上記一般構造式（Ｉ）および（ＩＩ）を有するビスアセナフトピラジノキノキサリン誘導体を含む。ここで、Ｒ１、Ｒ２、Ｒ３、Ｒ４、Ｒ５およびＲ６は、それぞれ独立に、水素、ＳＯ３Ｍ、ＯＨ、ＮＨ２、Ｃｌ、Ｂｒ、Ｉ、ＮＯ２、Ｆ、ＣＦ３、ＣＮ、ＣＯＯＨ、ＣＯＮＨ２、アルキル、アリール、アルキニル、アルケニル、アルコキシル、アルキルアミノ、フェノキシル、およびフェニルアミノ基から選択され、Ｍは１以上の対イオンであり、ｊは化合物に結合する対イオンの数であり、ｎは１〜５の範囲の整数である。対イオンが１よりも多い分子に属する場合、ｊは分数であり得る。対イオンは、独立に、Ｈ＋、ＮＨ４＋、Ｋ＋、Ｌｉ＋、Ｎａ＋、Ｃｓ＋、Ｃａ＋＋、Ｓｒ＋＋、Ｍｇ＋＋、Ｂａ＋＋、Ｃｏ＋＋、Ｍｎ＋＋、Ｚｎ＋＋、Ｃｕ＋＋、Ｐｂ＋＋、Ｆｅ＋＋、Ｎｉ＋＋、Ａｌ３＋、Ｃｅ３＋、およびＬａ３＋から選択される。
【００２４】
いくつかの実施形態において、ＬＬＣ系および異方性フィルムの作製に有用なビスアセナフトヒラジノキノキサリン誘導体は、下記の一般構造式（ＩＩＩ）をも有し得る。
【化３】
2011519355.tif 000005
ここで、Ｒ１は、水素、ＳＯ３Ｍ、ＯＨ、ＮＨ２、Ｃｌ、Ｂｒ、Ｉ、ＮＯ２、Ｆ、ＣＦ３、ＣＮ、ＣＯＯＨ、ＣＯＮＨ２、アルキル、アリール、アルキニル、アルケニル、アルコキシル、アルキルアミノ、フェノキシル、およびフェニルアミノ基、および
【化４】
2011519355.tif 000006
から選択され、Ｒ２、Ｒ３、Ｒ４、Ｒ５およびＲ６は、それぞれ独立に水素、ＳＯ３Ｍ、ＯＨ、ＮＨ２、Ｃｌ、Ｂｒ、Ｉ、ＮＯ２、Ｆ、ＣＦ３、ＣＮ、ＣＯＯＨ、ＣＯＮＨ２、Ｃ１−３０アルキル、Ｃ６−１０アリール、Ｃ２−３０アルキニル、Ｃ２−３０アルケニル、Ｃ１−３０アルコキシル、Ｃ１−３０アルキルアミノ、フェノキシル、およびフェニルアミノ基から選択され、Ｍは１以上の対イオンであり、ｊは化合物に結合する対イオンの数であり、ｎは１〜５の範囲の整数である。対イオンが１よりも多い分子に属する場合、対イオンの数ｊは分数であり得る。対イオンは、独立に、Ｈ＋、ＮＨ４＋、Ｋ＋、Ｌｉ＋、Ｎａ＋、Ｃｓ＋、Ｃａ＋＋、Ｓｒ＋＋、Ｍｇ＋＋、Ｂａ＋＋、Ｃｏ＋＋、Ｍｎ＋＋、Ｚｎ＋＋、Ｃｕ＋＋、Ｐｂ＋＋、Ｆｅ＋＋、Ｎｉ＋＋、Ａｌ３＋、Ｃｅ３＋、およびＬａ３＋から選択される。対イオンを慎重に選択することで、ＬＬＣ相の転移温度および濃度領域を調整し得る。例えば、適切な塩基性基を用いることで酸性基を塩に転換し得るが、これによって化合物は水あるいは水と混合された他の有機溶媒に溶解し得る。
【００２５】
いくつかの実施形態において、化合物群は、式（Ｉ）および（ＩＩ）で表されるビスアセナフトピラジノキノキサリン誘導体を含む。いくつかの実施形態において、化合物群は、式（ＩＩＩ）で表されるビスアセナフトピラジノキノキサリン誘導体を含む。これらの新規化合物は可視スペクトルの広い領域（すなわち、５００〜７００ｎｍ）において透明であり、サーモトロピック液晶を超える高い安定性を有するＬＬＣ相を形成し得る。これらの安定なＬＬＣ相は異方性フィルムの形成に用いることができ、そして、いくつかの実施形態においては、少なくとも一部が結晶性のフィルムの形成に用いることができる。これらの化合物を用いた光学フィルムは上述の現在利用可能なフィルムにおける多数の不利点を有していない。
【００２６】
いくつかの実施形態において、式（Ｉ）、式（ＩＩ）、および式（ＩＩＩ）の構造式を有する化合物は、広い濃度領域、フィルム形成温度およびｐＨ値において高い安定性を有するＬＬＣ相を形成し得る。これらの化合物は、異方性フィルム形成工程を簡素化し、多様なフィルム層の作製技術を使用可能とし、および／または二色比等のパラメータの再現性が高いフィルムの製造を容易とする。いくつかの実施形態において、水を溶媒として用いた場合に、スルホキシ基を有するビスアセナフトピラジノキノキサリン誘導体は高い溶解性を示した。さらに、スルホキシ基は光学異方性増加との予期せぬ効果をもたらすが、これは染料分子間での（水素結合および陽イオン−陰イオン相互作用のような）非共有結合を介するものと考えられる。
【００２７】
当業者は、ここに開示された内容を手掛かりとして、類似のリオトロピック有機構造の合成に用いられる一般的な手法によって、ここに開示された化合物を合成することができる。例えば、いくつかの実施形態において、側鎖を有するビスアセナフトピラジノキノキサリンのコアは、１，３−プロパンスルトンまたはブロモポリエチレンのアリール化から合成され得る。
【００２８】
一実施形態はビスアセナフトピラジノキノキサリンの合成手順を提供する。ＤＭＳＯおよび酢酸を溶媒として、所定量のアセナフタレンキノンを、アルゴン下、１２０℃で１，２，５，６−テトラアミノベンゼンと１５時間反応させる。得られた合成物を２０％発煙硫酸中でスルホン化すると、最終化合物である水溶性のビスアセナフトヒラジノキノキサリンスルホ誘導体が生成する。
【００２９】
＜リオトロピック液晶（ＬＬＣ）系＞
ここに開示される「ＬＬＣ系」は、溶媒とここに開示される化合物の１種以上とを含む溶液である。一実施形態において、ＬＬＣ系はＬＬＣメソ相を含む。ＬＬＣ系におけるリオトロピック色素化合物の濃度が、系中に液晶が形成される臨界濃度以上の場合に、ＬＬＣメソ相が形成される。ここに開示される化合物の実施形態は、可視スペクトル領域の光を吸収するように構成することができる。また、サーモトロピック液晶を上回る高い安定性を有するＬＬＣ系を形成するように構成することもできる。これらの安定したＬＬＣ系は、再現性高く付加的な光学特性を有する、等方性、異方性、および／または少なくとも部分的に結晶性のフィルムを形成するのに用い得る。ここに開示されたリオトロピック色素化合物を含有するＬＬＣ系の形態を用いることで、高い均一性を有し、かつ溶媒除去時のミクロ欠陥の少ないフィルムを形成することができる。
【００３０】
さらに、ここに開示される化合物により形成されたＬＬＣ系の実施形態は、広範囲の濃度、温度、およびｐＨ領域において高い安定性を有している。そのため、系および化合物は、異方性フィルムの形成過程を簡素化し、種々の技法を適用してフィルム層を作製することが可能となる。フィルムの生産は再現性の高いパラメータによって簡素化される。ここに開示された実施形態の有機化合物は、水に対する高い溶解性を示す。色素化合物を含むフィルムの実施形態が示す高い光学異方性は、非常に望ましい。本願発明者は、いくつかの実施形態において示された高い光学異方性は、２個以上の分子の間における水素結合やカチオン−アニオン相互作用のような非共有結合によって生じるものと考えているが、当該理論に限定されるものではない。
【００３１】
一実施形態において、ＬＬＣ系は水系ある。例えば、ＬＬＣ系はここに記載された一般構造式（Ｉ）、（ＩＩ）、および／または、（ＩＩＩ）を有するリオトロピック色素化合物の１種以上と水とを含み得る。他の溶媒を使用してもよい。一実施形態において、ＬＬＣ系は水および水と混和する有機溶媒の混合物を含む。一実施形態において、ＬＬＣ系は水と有機溶媒の混合物を含み、該有機溶媒は水と任意の割合で混合可能であるか、あるいは水との混和性が制限されたもののいずれかである。有用な有機溶媒としては、ジメチルスルホキシド（ＤＭＳＯ）、ジメチルホルムアミド（ＤＭＦ）、アルコール（例えば、メタノールまたはエタノール）、およびやＮ−メチル−２−ピロリドン（ＮＭＰ）等のような極性溶媒が含まれる。
【００３２】
いくつかの実施形態において、ＬＬＣ系は、式（Ｉ）および（ＩＩ）の化合物から独立に選択されるすくなくとも１種の化合物を含み得る。他の実施形態において、ＬＬＣ系は式（Ｉ）および／または式（ＩＩ）から独立に選択される２種以上の水性混合物である。例えば、一実施形態は、２種以上の化合物を含み、それらの化合物のうちのいくつかは式（Ｉ）の化合物であり、いくつかは式（ＩＩ）の化合物であるＬＬＣ系を提供する。他の実施形態は、２種以上の化合物を含み、それらの化合物の全てが同一の式、すなわち、式（Ｉ）または式（ＩＩ）のいずれか一方から選択されるＬＬＣ系を提供する。同一の式から選択される２種以上の化合物は、置換基Ｒ１〜Ｒ６の１以上が、いくつかの化合物と異なるものであり得る。いくつかの実施形態において、式（Ｉ）および式（ＩＩ）の１以上から独立に選択される２種以上の化合物は、少なくとも２つの異なる置換基を有するものであってもよい。
【００３３】
いくつかの実施形態において、ＬＬＣ系は上記式（ＩＩＩ）から選択される少なくとも１種の化合物を有し得る。他の実施形態において、ＬＬＣ系は式（ＩＩＩ）から独立に選択される２以上の化合物の水性混合物である。
【００３４】
他の実施形態において、ＬＬＣ系は、式（Ｉ）、（ＩＩ）、および／または（ＩＩＩ）の化合物と共にＬＬＣ相の形成に寄与し得る有機染料または無色の有機化合物をも含んでいてもよい。
【００３５】
基板の濡れ性および液晶系のレオロジー特性を改善するために、例えば、水溶性可塑化ポリマーおよび／または芳香性または非イオン性の界面活性剤を添加して、溶液を改変してもよい。ＬＬＣ系は、さらに１以上の水溶性の低分子量添加剤を有していてもよい。各添加剤は、液晶系の配向特性を滅却しないように選択されることが好ましい。水溶性の低分子量添加剤としては、例えば、ＰＶＡやポリエチレングリコールなどの重合体、および商標名ＴＲＩＴＯＮとして入手可能な界面活性剤等の芳香性または非イオン性の界面活性剤が含まれる。商標名ＴＲＩＴＯＮとして入手可能な界面活性剤は、親水性ポリエチレンオキシド基、および脂環式炭化水素または疎水性基を有する非イオン性界面活性剤である。これらの添加剤は基板の濡れ性を改善し、ＬＬＣ系のレオロジー特性を最適化し得る。好ましくは、すべての添加剤が、液晶系の配向特性を滅却しないように選択される。
【００３６】
一実施形態において、ＬＬＣ系はさらに１種以上の界面活性剤を含む。一実施形態において、界面活性剤はＬＬＣ系の重量に対して最大で約５％存在する。一実施形態において、界面活性剤はＬＬＣ系の重量に対して約０．１％〜約１％存在する。一実施形態において、ＬＬＣ系はさらに１種以上の可塑剤を含む。一実施形態において、可塑剤はＬＬＣ系に対して最大で約５％存在する。一実施形態において、可塑剤はＬＬＣ系の重量に対して約０．１％〜約１％存在する。いくつかの実施形態において、界面活性剤および／または可塑剤の量は、ＬＬＣ系の重量に対して、約０．０１％〜約５％、約０．０１％〜約３％、または約０．０１％〜約１％であり得る。
【００３７】
いくつかの実施形態において、ＬＬＣ系中の少なくとも１種のビスアセナフトピラジノキノキサリン誘導体の濃度は、リオトロピック液晶系の重量に対して、一般に約１％〜約７０％、約３％〜約６０％、または約５％〜約５０％の範囲内であり、リオトロピック液晶系の重量に対して約７％〜約３０％の範囲内であることが好ましい。式（Ｉ）および式（ＩＩ）から独立に選択される少なくとも２種の化合物の混合物を含む実施形態のいくつかにおいて、ＬＬＣ系中の個々のビスアセナフトピラジノキノキサリン誘導体の濃度は、フィルムの望まれる特性によって異なり得る。例えば、スルホフェノキシ基を有するビスアセナフトピラジノキノキサリン誘導体の望ましい濃度は、スルホネート基を有する誘導体に比して高い。構成する化合物（例えば、ビスアセナフトピラジノキノキサリン誘導体）の濃度を変化させることによって、典型的には薄膜の厚みおよび吸光度の変化が生じるであろう。例えば、より高い濃度のビスアセナフトピラジノキノキサリン誘導体を含むＬＬＣ系は、厚いフィルムと高い吸光度をもたらす。いくつかの実施形態において、濃度を変化させることでＬＬＣ溶液の粘度も変化し得る。
【００３８】
いくつかの実施形態において、化学式（Ｉ）の化合物は、ＬＬＣ系の重量に対して約１％〜約７０％の範囲の濃度で存在し、好ましくは、ＬＬＣ系の重量に対して約３％〜約６０％、約５％〜約５０％、またはＬＬＣ系の重量に対して約７％〜約３０％の範囲の濃度で存在する。いくつかの実施形態において、化学式（ＩＩ）の化合物は、ＬＬＣ系の重量に対して約１％〜約７０％の範囲の濃度で存在し、好ましくは、ＬＬＣ系の重量に対して約３％〜約６０％、約５％〜約５０％、またはＬＬＣ系の重量に対して約７％〜約３０％の範囲の濃度で存在する。式（Ｉ）および式（ＩＩ）から独立に選択される化合物の全ての合計濃度は、溶液の総重量に対して重量で約１％〜約７０％の範囲であり得、好ましくは、重量で約３％〜約６０％、約５％〜約５０％、重量で約７％〜約３０％の範囲であり得る。
【００３９】
系のテクスチャを偏光顕微分析により、色素濃度がＬＬＣ系の重量に対して約５％〜約５０％、約５％〜約４０％または約７％〜約３０％の範囲内の場合に、室温で安定なリオトロピックメソ相が形成され得ることが分かった。いくつかの実施形態において、約１０℃〜約４０℃、約１５℃〜約３０℃、または約２０℃〜約２８℃の範囲内の温度で、安定なリオトロピックメソ相が形成され得る。結果的に、ネマチック相は十分に狭い色素濃度および温度範囲で観察される。系内での２相転移領域に加えて、等方性相およびその境界の存在が検出された。
【００４０】
＜リオトロピック液晶（ＬＬＣ）フィルム＞
一実施形態において、偏光フィルムとして用い得る異方性フィルムの作製方法が提供される。好ましいビスアセナフトピラジノキノキサリン誘導体は、安定なＬＬＣ系を形成し得る。ここに示される教示、あるいは当業者に知られている他の適切な方法に基づいて、当業者は、一般構造式（Ｉ）または（ＩＩ）から独立に選択される化合物の単体によるＬＬＣ系に加えて、式（Ｉ）および／または（ＩＩ）から独立に選択される２種以上の化合物の混合物によるＬＬＣ系を調製し得る。
【００４１】
いくつかの実施形態において、ここに開示されたＬＬＣ系は、基板表面上に塗布され、本技術分野において公知の適切な任意の公知の方法によって配向させられ得る。これらの方法は、例えばＰＣＴ国際公開ＷＯ９４／２８０７３号およびＷＯ００／２５１５５号に記載されており、その開示は参照され、ここに援用される。光学異方性のフィルムを作製するのに適する基板の種類は、ガラス、プラスチック片、カラーフィルタおよび透明／半透明ポリマーシート等の透明あるいは半透明の基板や、半導体を含み得る。いくつかの実施形態において、ＬＬＣ系は、スプレー法、流し込み法、印刷法、コーティング法、ディッピング法、またはスプーン、スパチュラ、ロッド、あるいは液晶系を移液し得るものを用いた移液法により、基板上に塗布される。
【００４２】
例えば、剪断応力、重力、または電磁場を付与することで、所望の異方性配向が提供され得る。いくつかの実施形態において、表面に圧力を付与してＬＬＣ系を配向あるいは配列させるために、塗布用ロッドあるいはその他の道具が用いられ得る。例えば、一実施形態において、ガラスロッドを用いた基板上への最小限の機械的な「広がり」のみで、ＬＬＣメソ相を配向させることによって、ビスアセナフトピラジノキノキサリン誘導体を簡易に配向させ得る。一実施形態において、ＬＬＣメソ相はＬＬＣ系を一方向に拡げることによって配向させられる。ＬＬＣ系を広げて液晶メソ相を配向させるのに、約２５ｍｍ／秒〜約１ｍ／秒の範囲の線速度が用いられ得る。フィルム形成過程は室温で行われてもよい。
【００４３】
溶媒を蒸発させた後ＬＬＣ相は、再現性を有しかつ二色比や光学複屈折等の望ましい光学特性を有する異方性フィルムを形成する。いくつかの実施形態において、異方性フィルムは、また、少なくとも部分的に結晶性である。いくつかの実施形態において、異方性フィルムは、また、多結晶フィルムである。光学異方性フィルムの厚みは約０．２μｍ〜約1μｍの範囲、約０．２μｍ〜約０．６μｍの範囲、または約０．２μｍ〜約０．３μｍの範囲であり得る。安定なＬＬＣ相を形成する方法および系、ならびに結果物としての異方性でかつ少なくとも部分的に結晶性の光学フィルムは、本分野において一般的に知られており、例えば、米国特許６，５４３，６４０号（その開示は参照され、ここに援用される）に例示されている。
【００４４】
いくつかの実施形態において、ビスアセナフトピラジノキノキサリン誘導体は等方性フィルムを得るのにも用いられ得る。等方性フィルムの形成において、ＬＬＣ系は外部配向力を付与することなく基板上に塗布される。これは、スプレー法、オフセット印刷法およびシルクスクリーン法等の方法により液晶系を塗布することによってなし得る。溶媒の除去によって、等方の光学特性を有するドメイン構造を有する多結晶で覆われた基板が残る。
【００４５】
いくつかの実施形態において、ビスアセナフトピラジノキノキサリン誘導体は光学的に等方性または異方性のフィルムのいずれかを形成し得る。いくつかの実施形態において、これらのフィルムは部分的に結晶性のフィルムであり、いくつかの実施形態において、それらはさらに偏光および／または複屈折フィルムである。いくつかの実施形態において、光学的に等方性または異方性のフィルムの材料は、式（Ｉ）および（ＩＩ）から独立に選択される化合物の少なくとも１種を含む。あるいは、フィルムは式（Ｉ）および／または（ＩＩ）の化合物の少なくとも２種を含む。いくつかの実施形態において、前記少なくとも２種の化合物は、Ｒ１〜Ｒ６に関して少なくとも２つの異なる置換基を有する。
【００４６】
いくつかの実施形態において、ここに開示の光学異方性フィルムは、さらに、ブリリアントブラックＢＮ（Brilliant Black BN）またはナフトールブルーブラック（Naphthol Blue Black）等の望ましい吸収特性を付与し得る少なくとも１種の異なる有機染料または無色の化合物を含んでいてもよい。
【００４７】
一実施形態は、基板および少なくとも１の上記ＬＬＣフィルムを含む二色性光偏光素子を提供する。いくつかの実施形態において、二色光偏光素子はＥ型偏光子であり得る。一実施形態は、少なくとも１つのＥ型偏光子フィルムを備え、Ｅ型偏光子フィルムが上記ＬＬＣフィルムの少なくとも１つを含む液晶（ＬＣ）アクティブディスプレイを提供する。従来のＬＣディスプレイはＯ型フィルムを用いており、ＬＣディスプレイを法線方向から外れた方向から視認した場合にコントラスト比が劇的に低下する場合があった。これに対して、少なくとも１つのＥ型偏光子フィルムを備えるＬＣディスプレイは、実質的なコントラスト比の低下がない広い視野角を提供し得る。さらには、ここに開示のＬＬＣフィルムを有するＥ型偏光子の作製プロセスは、従来のＯ型偏光子に比して、より簡単に実行し得る。これは、ＬＣデバイスの簡略化および低コスト化につながり得る。Ｅ型偏光子を有するＬＣディスプレイの設計および部材は、本分野において一般的に知られており、例えば、米国特許７，０１５，９９０号（その開示は参照され、ここに援用される）に例示されている。
【００４８】
いくつかの実施形態において、光学異方性フィルムは、複屈折フィルムとして種々の応用に用いられ得る。
【実施例】
【００４９】
本発明の方法および系にしたがって行ったいくつかの実験の結果を以下に記載する。これらの実験は例示の目的のみを意図するものであり、本発明の範囲を限定することを意図するものではない。
【００５０】
［実施例１：合成］
＜式（Ｉ）の化合物の合成＞
式（Ｉ）の化合物は、以下の一般合成スキーム（スキーム１）を用いて合成し得る。
【化５】
2011519355.tif 000007
【００５１】
ビスアセナフトピラジノキノキサリン（１）の合成：
ＤＭＳＯ／ＨＯＡｃ（３０ｍＬ／１０ｍＬ）中で、アセナフタレキノン（２．３５ｇ、１４ｍｍｏｌ）、１，２，５，６−テトラアミノベンゼン（１．６８ｇ、５．９ｍｍｏｌ）および酢酸ナトリウム（１．９ｇ、２３．６ｍｍｏｌ）の混合物を、１２０℃で２日間加熱した。混合物をろ過し、ジクロロメタンで洗浄して、黄色固体（２．３５ｇ、収率９３％）のビスアセナフトピラジノキノキサリン（１）を作成した。
１Ｈ  ＮＭＲ（Ｄ２ＳＯ４、４００ＭＨｚ）：１０．２７（ｂｓ、２Ｈ）、９．８３（ｂｓ、４Ｈ）、９．５６（ｂｓ、４Ｈ）、９．００（ｂｓ、４Ｈ）。
【００５２】
ビスアセナフトピラジノキノキサリンジスルホン酸（２）の合成：
室温で、ビスアセナフトピラジノキノキサリン（２．３５ｇ）に２０％発煙硫酸（２３ｍＬ）を加えた。混合物を１０５℃で４時間加熱した。その後、室温まで冷却して、混合物をゆっくりと氷（３０ｇ）上に注ぎ、氷浴中で冷却した。混合物を０℃で１時間保持した後、アセトニトリル（２００ｍＬ）中に注いだ。この懸濁物をろ過し、真空下５０℃で一晩乾燥して、茶赤色固体のビスアセナフトピラジノキノキサリンジスルホン酸（２）を得た（２．９７ｇ、収率９２％）。
ＬＣ−ＭＳ（ＥＳＩ）：Ｍ−Ｈ計算でＣ３０Ｈ１３Ｎ４Ｏ６Ｓ２：５８９であり、５８９であることが分かった。
【００５３】
＜式（ＩＩ）の化合物の合成＞
式（ＩＩ）の化合物は、以下の一般合成スキーム（スキーム２．１）を用いて合成し得る。
【化６】
2011519355.tif 000008
【００５４】
３，１２−ビスフェノキシ−ビスアセナフトピラジノキノキサリン（３）の合成：
ＤＭＳＯ／ＨＯＡｃ（１３ｍＬ／４０ｍＬ）中で５−フェノキシ−アセナフテンキノン（２．０４ｇ、７．４３ｍｍｏｌ）、１，２，５，６−テトラアミノベンゼン塩酸塩（１．０４ｇ、３．３ｍｍｏｌ）および酢酸ナトリウム（１，１ｇ）の混合物を、１２７℃で１８時間加熱した。混合物をろ過後、メタノールで洗浄し、真空下で乾燥して、黄色固体（１．９４ｇ、８７％）の３，１２−ビスフェノキシ−ビスアセナフトピラジノキノキサリン（３）が得られた。
１Ｈ  ＮＭＲ（ｄ６−ＤＭＳＯ、４００ＭＨｚ）：８．５４（ｄ、２Ｈ）、８．１３（ｄ、２Ｈ）、８．０５（ｄ、２Ｈ）、７．９４（ｔ、２Ｈ）、７．５６（ｔ、４Ｈ）、７．３７（ｔ、２Ｈ）、７．３２（ｄ、４Ｈ）、７．０２（ｄ、２Ｈ）。
【００５５】
３，１２−ビスフェノキシ−ビスアセナフトピラジノキノキサリンスルホン酸（４）の合成：
室温で、３，１２−ビスフェノキシ−ビスアセナフトピラジノキノキサリン（１．０ｇ）の一部に発煙硫酸（１２ｍＬ）を加えた。混合物を９０℃で４０分加熱した。室温まで冷却した後、混合物を０℃のメタノール（１５ｍＬ）中に注いだ。その後エーテルを加えて塊を砕いた。ろ過し、真空下で乾燥して、黄色固体の３，１２−ビスフェノキシ−ビスアセナフトピラジノキノキサリンスルホン酸（４）を得た（１．７ｇ）。
１Ｈ  ＮＭＲ（ｄ６−ＤＭＳＯ、４００ＭＨｚ）：８．９３（ｄ、２Ｈ）、８．９２（ｓ、２Ｈ）、８．５５（ｄｄ、２Ｈ）、８．５０（ｄ、２Ｈ）、８．４１（ｄ、２Ｈ）、８．２２（ｓ、２Ｈ）、７．９７（ｔ、２Ｈ）、７．６４（ｍ、２Ｈ）、７．１０（ｄ、４Ｈ）。
【００５６】
式（ＩＩ）の化合物は、以下に例示されるスキーム（スキーム２．２）によっても合成し得る。
【化７】
2011519355.tif 000009
【００５７】
５−アミノアセナフタレキノン（５）の合成：
室温で、ＴＨＦ／Ｈ２Ｏ（２００ｍＬ／５ｍＬ）中に懸濁させた５−アジドアセナフタレキノン（８．０ｇ、３５ｍｍｏｌ）をリン酸トリフェニル（９．４ｇ）に添加したところ、懸濁物が溶解し深赤色となり、多くの泡が発生した。溶液を室温で３時間撹拌した後、２ｍＬの濃塩酸の水（１００ｍＬ）溶液を加えた。混合物を一晩激しく撹拌した。黒色の沈殿が発生した。ろ過した後、固体をＤＣＭで洗浄して生成物（Ａ，５．０ｇ）を得た。ろ過を続けてＴＨＦを除去し、残留した固体をジエチルエーテル（５０ｍＬ×２）およびＤＣＭ（１００ｍＬ×２）で洗浄して、暗色の固体（Ｂ，１．２ｇ）を得た。Ｈ ＮＭＲは、生成物ＡおよびＢの両者ともに、所望の生成物であることを示した。
１Ｈ  ＮＭＲ（ＣＤ３ＯＤ３、４００ＭＨｚ）：８．３８（ｄ、１Ｈ）、７．９６（ｄ、１Ｈ）、７．８８（ｄ、１Ｈ）、７，６６（ｄｄ、１Ｈ）、６．９７（ｄ、１Ｈ）
ＬＣ−ＭＳ：Ｍ−Ｈ計算でＣ１２Ｈ６ＮＯ２：１９６．０であり、１９６であることがわかった。
【００５８】
５−（３’−スルホニル−１’−プロパン−アミノ）−アセナフタレキノン（６）の合成：
室温、アルゴン下で、カリウムｔ−ブトキシドの溶液（ＴＨＦ中１Ｍ，１５ｍＬ）に５−アミノアセナフタレキノン（２．５ｇ、０．０１３ｍｏｌ）のＤＭＦ（６６ｍＬ）溶液を加えた。混合後の溶液を３０分撹拌し続けた。その溶液に１，３−プロパンスルトン（２．２．５ｇ、０．１８ｍｏｌを加え、得られた溶液を１．５時間撹拌した後、アセトニトリル（２５０ｍＬ）に注いだ。ろ過、アセトニトリルでの洗浄および真空乾燥により、暗色個体（３．２ｇ、７１％）が得られた。
１Ｈ  ＮＭＲ（Ｄ２Ｏ、４００ＭＨｚ）：７．２２（ｄ、１Ｈ）、６．９６（ｄ、１Ｈ）、６．８８（ｍ、２Ｈ）、５．９８（ｄ、１Ｈ）、３．２２（ｔ、２Ｈ）、３．００（ｔ、２Ｈ）、  ２．０２（ｑｕｉｎｔ、２Ｈ）。
ＬＣ−ＭＳ（ＥＳＩ）：Ｍ−Ｈ計算でＣ１５Ｈ１２ＮＯ５Ｓ：３１８．０であり、３１８であることがわかった。
【００５９】
３，１２−ビス（３’−スルホニル−１’プロパン−アミノ）−ビスアセナフトピラジノキノキサリン（７）の合成：
ＤＭＳＯ／ＨＯＡｃ（２ｍＬ／１５ｍＬ）中で、５−（３’−スルホニル−１’プロパン−アミノ）−アセナフタレキノン（１．５ｇ、４．２ｍｍｏｌ）、１，２，５，６−テトラアミノベンゼン塩酸塩（０．５９６ｇ、２．１ｍｍｏｌ）、および酢酸カリウム（０．７８２ｇ、８ｍｍｏｌ）の混合物をアルゴン下１２５℃で１５時間加熱した。ろ過した後、固体を冷却し、水／アセトニトリルの再結晶によりさらに精製して、黒色固体（５００ｍｇ、３４％）を得た。
ＬＣ−ＭＳ：（Ｍ＋Ｈ−２Ｋ）計算でＣ３６Ｈ２７Ｎ６Ｏ６Ｓ２：７０３．８であり、７０３であることがわかった。
【００６０】
［実施例２：二色比の測定］
【化８】
2011519355.tif 000010
【００６１】
１５０ｍｇの化合物（２）を２ｍＬの脱イオン水に溶解して、試料１の１５ｗｔ％脱イオン水溶液を調製した。この溶液を５％ＬｉＯＨでｐＨ＝７に滴定し、ロータリエバポレータで７ｗｔ％に濃縮した。得られた溶液を、標準スライドガラス（２インチ×３インチ×１ｍｍ、事前に超音波タンク中１％のアルコール溶液で６０分洗浄した後、脱イオン水およびイソプロピルアルコールでリンスし、室温で乾燥したもの）上に、塗布用ロッド（直径３／８インチ、ワイヤーサイズ＃２−１／２、ポールＮ．ガードナー株式会社）を用いて、線速度２５ｍｍ／秒でコーティングした。得られたフィルムの厚みは約２００ｎｍであった。コーティング工程は室温（〜２０℃）、相対湿度６５％で行い、その後、同条件下でフィルムを乾燥した。
【００６２】
パーキンエルマーＬａｍｄａ  Ｂｉｏ４０紫外可視分光光度計により、フィルム塗布方向（Ａｐａｒ）およびフィルム塗布方向に対して直交する方向（Ａｐｅｒ）に偏光した波長３８０〜８００ｎｍの範囲の光線を用いて測定した吸収スペクトルから、フィルムの特性を明らかにした。二色比Ｋｄ＝ｌｏｇ（Ａｐａｒ）／ｌｏｇ（Ａｐｅｒ）は、６５０ｎｍにおいて１０に等しかった。
【００６３】
【化９】
2011519355.tif 000011
【００６４】
１５０ｍｇの化合物（４）を２ｍＬの脱イオン水に溶解して、試料２の脱イオン水溶液を調製した。この溶液を５％ＬｉＯＨでｐＨ＝７に滴定し、ロータリエバポレータで３０ｗｔ％に濃縮した。この溶液を、試料１について記載したのと同様の方法で、標準スライドガラス上にコーティングした。得られたフィルムの厚みは約２００ｎｍであった。
【００６５】
パーキンエルマーＬａｍｄａ  Ｂｉｏ４０紫外可視分光光度計により、フィルム塗布方向（Ａｐａｒ）およびフィルム塗布方向に対して直交する方向（Ａｐｅｒ）に偏光した波長３８０〜８００ｎｍの範囲の光線を用いて測定した吸収スペクトルから、フィルムの特性を明らかにした。二色比（Ｋｄ）は、４７０ｎｍにおいて５に等しかった。
【００６６】
【化１０】
2011519355.tif 000012
【００６７】
１５０ｍｇの試料３を５ｍＬの脱イオン水に溶解して、試料３の脱イオン水溶液を調製し、ロータリエバポレータで１５ｗｔ％に濃縮した。この溶液を、試料１について記載したのと同様の方法で、標準スライドガラス上にコーティングした。得られたフィルムの厚みは約２００ｎｍであった。
【００６８】
パーキンエルマーＬａｍｄａ  Ｂｉｏ４０紫外可視分光光度計により、フィルム塗布方向（Ａｐａｒ）およびフィルム塗布方向に対して直交する方向（Ａｐｅｒ）に偏光した波長３８０〜８００ｎｍの範囲の光線を用いて測定した吸収スペクトルから、フィルムの特性を明らかにした。二色比（Ｋｄ）は、４４０ｎｍにおいて４に等しかった。
【手続補正書】
【提出日】平成23年3月31日(2011.3.31)
【手続補正１】
【補正対象書類名】明細書
【補正対象項目名】００２７
【補正方法】変更
【補正の内容】
【００２７】
当業者は、ここに開示された内容を手掛かりとして、類似のリオトロピック有機構造の合成に用いられる一般的な手法によって、ここに開示された化合物を合成することができる。例えば、いくつかの実施形態において、側鎖を有するビスアセナフトピラジノキノキサリンのコアは、１，３−プロパンスルホンまたはブロモポリエチレンのアリール化から合成され得る。
【手続補正２】
【補正対象書類名】明細書
【補正対象項目名】００５１
【補正方法】変更
【補正の内容】
【００５１】
ビスアセナフトピラジノキノキサリン（１）の合成：
ＤＭＳＯ／ＨＯＡｃ（３０ｍＬ／１０ｍＬ）中で、アセナフタレンキノン（２．３５ｇ、１４ｍｍｏｌ）、１，２，５，６−テトラアミノベンゼン（１．６８ｇ、５．９ｍｍｏｌ）および酢酸ナトリウム（１．９ｇ、２３．６ｍｍｏｌ）の混合物を、１２０℃で２日間加熱した。混合物をろ過し、ジクロロメタンで洗浄して、黄色固体（２．３５ｇ、収率９３％）のビスアセナフトピラジノキノキサリン（１）を作成した。
１Ｈ  ＮＭＲ（Ｄ２ＳＯ４、４００ＭＨｚ）：１０．２７（ｂｓ、２Ｈ）、９．８３（ｂｓ、４Ｈ）、９．５６（ｂｓ、４Ｈ）、９．００（ｂｓ、４Ｈ）。
【手続補正３】
【補正対象書類名】明細書
【補正対象項目名】００５７
【補正方法】変更
【補正の内容】
【００５７】
５−アミノアセナフタレンキノン（５）の合成：
室温で、ＴＨＦ／Ｈ２Ｏ（２００ｍＬ／５ｍＬ）中に懸濁させた５−アジドアセナフタレンキノン（８．０ｇ、３５ｍｍｏｌ）をリン酸トリフェニル（９．４ｇ）に添加したところ、懸濁物が溶解し深赤色となり、多くの泡が発生した。溶液を室温で３時間撹拌した後、２ｍＬの濃塩酸の水（１００ｍＬ）溶液を加えた。混合物を一晩激しく撹拌した。黒色の沈殿が発生した。ろ過した後、固体をＤＣＭで洗浄して生成物（Ａ，５．０ｇ）を得た。ろ過を続けてＴＨＦを除去し、残留した固体をジエチルエーテル（５０ｍＬ×２）およびＤＣＭ（１００ｍＬ×２）で洗浄して、暗色の固体（Ｂ，１．２ｇ）を得た。Ｈ ＮＭＲは、生成物ＡおよびＢの両者ともに、所望の生成物であることを示した。
１Ｈ  ＮＭＲ（ＣＤ３ＯＤ、４００ＭＨｚ）：８．３８（ｄ、１Ｈ）、７．９６（ｄ、１Ｈ）、７．８８（ｄ、１Ｈ）、７，６６（ｄｄ、１Ｈ）、６．９７（ｄ、１Ｈ）
ＬＣ−ＭＳ：Ｍ−Ｈ計算でＣ１２Ｈ６ＮＯ２：１９６．０であり、１９６であることがわかった。
【手続補正４】
【補正対象書類名】明細書
【補正対象項目名】００５８
【補正方法】変更
【補正の内容】
【００５８】
５−（３’−スルホニル−１’−プロパン−アミノ）−アセナフタレンキノン（６）の合成：
室温、アルゴン下で、カリウムｔ−ブトキシドの溶液（ＴＨＦ中１Ｍ，１５ｍＬ）に５−アミノアセナフタレンキノン（２．５ｇ、０．０１３ｍｏｌ）のＤＭＦ（６６ｍＬ）溶液を加えた。混合後の溶液を３０分撹拌し続けた。その溶液に１，３−プロパンスルホン（２．５ｇ、０．１８ｍｏｌを加え、得られた溶液を１．５時間撹拌した後、アセトニトリル（２５０ｍＬ）に注いだ。ろ過、アセトニトリルでの洗浄および真空乾燥により、暗色個体（３．２ｇ、７１％）が得られた。
１Ｈ  ＮＭＲ（Ｄ２Ｏ、４００ＭＨｚ）：７．２２（ｄ、１Ｈ）、６．９６（ｄ、１Ｈ）、６．８８（ｍ、２Ｈ）、５．９８（ｄ、１Ｈ）、３．２２（ｔ、２Ｈ）、３．００（ｔ、２Ｈ）、  ２．０２（ｑｕｉｎｔ、２Ｈ）。
ＬＣ−ＭＳ（ＥＳＩ）：Ｍ−Ｈ計算でＣ１５Ｈ１２ＮＯ５Ｓ：３１８．０であり、３１８であることがわかった。
【手続補正５】
【補正対象書類名】明細書
【補正対象項目名】００５９
【補正方法】変更
【補正の内容】
【００５９】
３，１２−ビス（３’−スルホニル−１’プロパン−アミノ）−ビスアセナフトピラジノキノキサリン（７）の合成：
ＤＭＳＯ／ＨＯＡｃ（２ｍＬ／１５ｍＬ）中で、５−（３’−スルホニル−１’プロパン−アミノ）−アセナフタレンキノン（１．５ｇ、４．２ｍｍｏｌ）、１，２，５，６−テトラアミノベンゼン塩酸塩（０．５９６ｇ、２．１ｍｍｏｌ）、および酢酸カリウム（０．７８２ｇ、８ｍｍｏｌ）の混合物をアルゴン下１２５℃で１５時間加熱した。ろ過した後、固体を冷却し、水／アセトニトリルの再結晶によりさらに精製して、黒色固体（５００ｍｇ、３４％）を得た。
ＬＣ−ＭＳ：（Ｍ＋Ｈ−２Ｋ）計算でＣ３６Ｈ２７Ｎ６Ｏ６Ｓ２：７０３．８であり、７０３であることがわかった。
【手続補正６】
【補正対象書類名】特許請求の範囲
【補正対象項目名】請求項１１
【補正方法】変更
【補正の内容】
【請求項１１】
リオトロピック液晶系における前記少なくとも１種の化合物の濃度が、リオトロピック液晶系の重量に対して５％〜５０％の範囲である、請求項８〜１０のいずれかに記載のリオトロピック液晶系。
【手続補正７】
【補正対象書類名】特許請求の範囲
【補正対象項目名】請求項１２
【補正方法】変更
【補正の内容】
【請求項１２】
さらに１種以上の界面活性剤を、リオトロピック液晶系の重量に対して５％以内で含有する、請求項８〜１１のいずれかに記載のリオトロピック液晶系。
【手続補正８】
【補正対象書類名】特許請求の範囲
【補正対象項目名】請求項１３
【補正方法】変更
【補正の内容】
【請求項１３】
さらに１種以上の可塑剤を、リオトロピック液晶系の重量に対して５％以内で含有する、請求項８〜１２のいずれかに記載のリオトロピック液晶系。
【手続補正９】
【補正対象書類名】特許請求の範囲
【補正対象項目名】請求項１４
【補正方法】変更
【補正の内容】
【請求項１４】
化学式（Ｉ）から選択され、リオトロピック液晶系の重量に対して５％〜５０％の濃度を有する第１の化合物、および
化学式（ＩＩ）から選択され、リオトロピック液晶系の重量に対して５％〜５０％の濃度を有する第２の化合物をさらに有する、請求項８に記載のリオトロピック液晶系。
【国際調査報告】
2011519355.tif 000015
2011519355.tif 000016